기판 을 준비 하 는 한편 , 기재 층 및 광 - 열 변환 층 을 포함 하 는 기판 ( 쓰리 엠 ) 상 에 칼라 필터 층 물질 ( 쓰리 엠 ) 을 도포 하 여 칼라 필터 층 을 포함 하 는 전사 층 을 형성 하 였 다 . 상기 전사 층 표면 에 UV 03 처리 를 12 분 동안 수행 하 여 3 ㎚ 의 점착 층 을 형성 하 여 도너 기판 을 완성 하 였 다 .